(57)【特許請求の範囲】
【請求項１】
少なくとも最内層にポリオレフィンの層を有する単層若しくは多層のフィルム又はシートからなる接着細胞用培養容器であって、前記ポリオレフィンがフェノール系酸化防止剤を含有し、前記培養容器の内面の一部又は全部における静的水接触角が９５°以上であり、かつ水滑落時の前進接触角及び後退接触角が式（１）を満足することを特徴とする接着細胞用培養容器。
前進接触角−後退接触角＞２５°…（式１）
【請求項２】
前記ポリオレフィンにオゾン発生波長を除いた紫外線が照射されることにより、前記培養容器の内面の一部又は全部が、静的水接触角が９５°以上であり、かつ水滑落時の前進接触角及び後退接触角が前記式（１）を満たすように形成されたことを特徴とする請求項１記載の接着細胞用培養容器。
【請求項３】
フェノール系酸化防止剤を含有するポリオレフィンの層を少なくとも最内層に有する単層若しくは多層のフィルム又はシートにオゾン発生波長を除いた紫外線照射を施し、このフィルム又はシートからなる培養容器の内面の一部又は全部を、静的水接触角が９５°以上であり、かつ水滑落時の前進接触角及び後退接触角が式（１）を満たすように形成することを特徴とする接着細胞用培養容器の製造方法。
前進接触角−後退接触角＞２５°…（式１）
【請求項４】
前記紫外線照射が、前記フィルム又はシートにより形成された閉鎖領域の外側より施される請求項３記載の接着細胞用培養容器の製造方法。
【請求項５】
フェノール系酸化防止剤を含有するポリオレフィンのペレットにオゾン発生波長を除いた紫外線照射を施し、前記ポリオレフィンの層を少なくとも最内層に有する単層若しくは多層のフィルム又はシートを形成し、前記フィルム又はシートからなる培養容器の内面の一部又は全部を、静的水接触角が９５°以上であり、かつ水滑落時の前進接触角及び後退接触角が式（１）を満たすように形成することを特徴とする接着細胞用培養容器の製造方法。
前進接触角−後退接触角＞２５°…（式１）
【発明の詳細な説明】
【技術分野】
【０００１】
本発明は、細胞の培養技術に関し、特に培養時に容器壁などを足場として必要とする接着細胞を培養するための接着細胞用培養容器、及び接着細胞用培養容器の製造方法に関する。
【背景技術】
【０００２】
近年、医薬品の生産や、遺伝子治療、再生医療、免疫療法等の分野において、細胞や組織、微生物などを人工的な環境下で効率良く大量に培養することが求められている。
このような状況において、培養容器（培養バッグ）に細胞と培養液を充填して、閉鎖系で自動的に細胞を大量培養することが行われている。
このような培養容器には、細胞培養に必要なガス透過性や耐久性、製袋に必要なヒートシール強度などが必要であるため、その材料にはこれらの性質を備えたポリオレフィン系樹脂が好適に用いられている。
【０００３】
ところが、ポリオレフィン系樹脂からなる培養容器を用いた場合、浮遊系の細胞は好適に培養できるが、培養時に容器壁などを足場として必要とする接着細胞は、従来は効率的に培養できないという問題があった。すなわち、接着細胞が培養容器の壁に接着するためには、通常培養面に適度な濡れ性が必要であり、親水性であることが必要である。しかし、ポリオレフィン系樹脂からなる培養容器の表面は疎水性であるため、接着細胞は培養面に十分に接着できず、高い増殖効率を得ることができなかった。
【０００４】
このような問題を解決するため、培養容器の製袋を行う前に、培養容器を構成するフィルムの培養面に対して、コロナ放電（特許文献１参照）やＵＶ−オゾン法（特許文献２，３参照）による親水化処理を行うことが提案されている。
【０００５】
【特許文献１】特開平６−９８７５６号公報
【特許文献２】特開２００９−２７９４４号公報
【特許文献３】特開２００９−２７９４５号公報
【発明の開示】
【発明が解決しようとする課題】
【０００６】
しかしながら、これらのような親水化処理を行うと、フィルムのヒートシール強度が大きく低下するため、培養容器の製袋を適切に行うことができなくなるという新たな問題が生じていた。
そこで、このような問題を解決するために、特許文献３ではフィルムにおけるヒートシールを行う部分をマスキングして、ＵＶ−オゾン法を施すことが提案されている。しかしこの方法では、製造工程が煩雑になるという問題があった。
また、上記のようにフィルムの培養面に親水化処理を行う場合、表面処理時に培養面が露出するため、培養容器を無菌的に製造することが難しく、清浄度の高い製造環境が必要になるという問題もあった。
【０００７】
そこで、本発明者らは鋭意研究し、培養容器を構成する樹脂に一定の紫外線を照射することで、培養面を親水化させることなく、かつ培養容器に培養液を入れた状態での接着細胞の培養面に対する細胞接着率を顕著に向上させることに成功し、本発明を完成させた。
すなわち、本発明は、ポリオレフィンからなる培養容器の内面の一部又は全部における静的水接触角を高い状態に維持して疎水性を保ったまま、ヒステリシス（水滑落時の前進接触角−後退接触角）を一定値より大きくすることで、細胞接着率を向上させ、接着細胞を好適に培養可能な接着細胞用培養容器、及び接着細胞用培養容器の製造方法の提供を目的とする。
【課題を解決するための手段】
【０００８】
上記目的を達成するため、本発明の接着細胞用培養容器は、少なくとも最内層にポリオレフィンの層を有する単層若しくは多層のフィルム又はシートからなる接着細胞用培養容器であって、培養容器の内面の一部又は全部における静的水接触角が９５°以上であり、かつ水滑落時の前進接触角及び後退接触角が下記式（１）を満足する構成としてある。
また、本発明の接着細胞用培養容器の製造方法は、少なくとも最内層にポリオレフィンの層を有する単層若しくは多層のフィルム又はシートにオゾン発生波長を除いた紫外線照射を施し、このフィルム又はシートからなる培養容器の内面の一部又は全部を、静的水接触角が９５°以上であり、かつ水滑落時の前進接触角及び後退接触角が下記式（１）を満たすように形成する方法としてある。
また、本発明の接着細胞用培養容器の製造方法は、ポリオレフィンのペレットにオゾン発生波長を除いた紫外線照射を施し、ポリオレフィンの層を少なくとも最内層に有する単層若しくは多層のフィルム又はシートを形成し、フィルム又はシートからなる培養容器の内面の一部又は全部を、静的水接触角が９５°以上であり、かつ水滑落時の前進接触角及び後退接触角が下記式（１）を満たすように形成する方法としてある。
前進接触角−後退接触角＞２５°…（式１）
【発明の効果】
【０００９】
本発明によれば、必要以上に清浄度の高い製造環境やマスキングのような複雑な製造工程を要することなく、接着細胞を効率的に培養し得る培養容器を製造することが可能となる。
【図面の簡単な説明】
【００１０】
【図１】本発明の接着細胞用培養容器による細胞接着率の向上及びヒートシール強度低下の抑制を示す図である。
【図２】本発明における紫外線照射による接着細胞用培養容器を構成するフィルムの特性（接触角）の変化を示す図である。
【図３】本発明における紫外線照射による接着細胞用培養容器を構成するフィルムの特性（ヒステリシス）の変化を示す図である。
【図４】本発明の接着細胞用培養容器の製造工程を示す図である。
【図５】本発明の接着細胞用培養容器の製造工程における紫外線照射の対象（フィルム、培養容器、製膜中のフィルム）を示す図である。
【図６】本発明の接着細胞用培養容器を用いた細胞培養における細胞接着メカニズムを示す図である。
【図７】実施例及び比較例における接触角の測定方法、及びヒステリシスの測定方法を示す図である。
【図８】実施例及び比較例における実験条件と、細胞接着率、ヒステリシス、及びヒートシール強度を示す図である。
【図９】実施例及び比較例におけるヒステリシスと細胞接着率の関係を示す図である。
【発明を実施するための形態】
【００１１】
以下、本発明の接着細胞用培養容器、及び接着細胞用培養容器の製造方法の一実施形態について詳細に説明する。
（培養容器）
１．材料
本実施形態の接着細胞用培養容器は、軟包材を材料としてフィルムを製膜し、このフィルムを用いて、袋状（バック型）に形成した培養容器である。この培養容器に培養液と細胞が封入されて細胞培養が行われる。また、培養容器は、細胞培養にあたって、押圧板により押圧されたり、一定時間毎に顕微鏡により培養細胞の撮影などが行われる。これらのことから、その材料には細胞を培養するために必要なガス透過性や耐久性、高いヒートシール強度が要求され、また内容物が確認できるように、透明性を有していることが求められる。
そこで、このような条件を満たす材料として、ポリエチレンやポリプロピレンなどのポリオレフィン系樹脂を好適に用いることができる。
また、フィルムは単層でも二層以上の多層からなるものでもよく、多層からなる場合は、異なる樹脂種や銘柄のポリオレフィン系樹脂を積層して構成することもできる。少なくとも最内層にポリオレフィンの層を有していれば、その他の層に他の樹脂を用いることもできる。なお、フィルムは、シートとして構成されていても良い。
【００１２】
また、本実施形態の接着細胞用培養容器の材料として、ポリオレフィン系樹脂に酸化防止剤を含有させたものを用いることが好ましい。酸化防止剤を含有させ、一定の紫外線照射を行うことによって、後述するように接着細胞用培養容器を構成するフィルムのヒステリシスを増大させることができ、培養液を封入したときに、培養面の親水性を高め、細胞の接着性を向上させることが可能になるためである。
このような酸化防止剤としては、特に限定されるものではないが、例えばフェノール系の酸化防止剤や、リン系の酸化防止剤は細胞毒性が低く、ヒステリシスを好適に高めることができるため好ましい。
【００１３】
２．紫外線照射処理
また、本実施形態の接着細胞用培養容器では、このようなポリオレフィン系樹脂に一定の紫外線を照射することで、その性質を変性させ、培養容器を構成するフィルムの特性を変化させている。
このとき、ポリオレフィン系樹脂からなるフィルムを用いて培養容器を製袋した後に、培養容器の外側から紫外線照射処理を施すことで、容器内部の培養面の特性を変化させることができる。
【００１４】
このフィルム特性の変化においては、後述するように、培養面の接触角には大きな変化は見られず、従って培養面の親水化は行われない。
一方、本実施形態の接着細胞用培養容器は、一定の紫外線を照射することにより、培養面のヒステリシス（接触角ヒステリシス）が増大する。その結果、培養容器に培養液を封入したときに培養面の親水性が高くなり、細胞接着率が向上するようになっている。
【００１５】
本実施形態における紫外線照射では、オゾン発生波長（１８５ｎｍ）を照射しない紫外線源が用いられる。例えば、オゾン発生波長を石英管などによってカットできる、主波長２５４ｎｍの低圧水銀ランプなどを好適に用いることができる。
このように本実施形態の接着細胞用培養容器は、オゾン発生波長を除いた紫外線をポリオレフィン系樹脂に照射することで、照射後の培養面の接触角をほとんど変化させることなく、細胞接着率を向上させることが可能となっている。
【００１６】
すなわち、本実施形態の接着細胞用培養容器は、培養面を親水化するものではないため、培養面を露出させることなく接着細胞用培養容器を製造することができる。
また、このように培養面を親水化するものではないため、フィルムのヒートシール強度の低下が少ない。このため、培養容器の製袋前にフィルムに対して紫外線照射を行っても、培養容器の製造を問題なく行うことが可能となっている。
【００１７】
一方、特許文献２に記載のＵＶ−オゾン法では、オゾン発生波長を含む紫外線照射によって、培養面の親水化が行われている（実施例において、接触角が１０４°から７１°に低下している。）。すなわち、オゾン発生波長を含む紫外線を用いることで、空気中の酸素に起因するオゾンと材料表面の直接的な反応が起こり、培養面の親水化が行われていると考えられる。また、特許文献２では、容器材料として親水化され易く、かつ安定性が得られやすい易親水化樹脂が用いられ、特にガラス転移温度の高いものが使用されている。これらの材料は、常温で分子鎖が運動しないため、表面の親水化がなされた後、親水基が樹脂内部へ潜り込みにくくなり、親水化の安定性が得られるものと考えられる。
【００１８】
これに対して、本実施形態の接着細胞用培養容器では、ポリエチレンやポリプロピレンが材料として使用されるが、これらは常温で分子鎖が運動でき、空気中では親水基が表面に存在するよりも樹脂の内側に存在する方が熱力学的に安定であるため、仮に親水性官能基が含まれていても少量であれば表面に出てきにくく、その結果、表面が親水化されにくいと考えられる。
【００１９】
３．細胞接着率
本実施形態の接着細胞用培養容器によれば、培養容器の内面に対する細胞接着率が顕著に向上する。図１（ａ）は、本実施形態における紫外線照射を行った接着細胞用培養容器と、本実施形態における紫外線照射を行わずに他の点については本実施形態の接着細胞用培養容器と同一条件で製造した培養容器の細胞接着率を示している。同図における細胞接着率は、後述する実施例１及び比較例１の細胞接着率を示しており、接着細胞を２８時間培養した後の、浮遊している細胞と接着している細胞の合計数に対する接着細胞数の百分率である。
【００２０】
同図に示す通り、本実施形態の紫外線照射によって、細胞接着率は、３．２％から８０．８％に増加している。
このように本実施形態の接着細胞用培養容器によれば、細胞接着率を顕著に増加させることができるため、接着細胞の培養効率を大きく向上させることが可能となっている。
【００２１】
４．ヒートシール強度
本実施形態の接着細胞用培養容器によれば、培養容器の内面に対する細胞接着率を向上させたことによるヒートシール強度の低下を、従来よりも抑制することができる。
図１（ｂ）は、本実施形態における紫外線照射を行った接着細胞用培養容器と、本実施形態における紫外線照射を行わずに他の点については本実施形態の接着細胞用培養容器と同一条件で製造した培養容器と、本実施形態における紫外線照射を行わずにコロナ放電処理を行い、他の点については本実施形態の接着細胞用培養容器と同一条件で製造した培養容器のヒートシール強度を示している。これらのヒートシール強度は、最大試験力にもとづくものであり、それぞれ後述する実施例１，２，５（同図のＵＶ処理）、比較例１，２，７（同図の未処理）、比較例１４，１５，１６（同図のコロナ処理）のヒートシール強度を示している。
【００２２】
同図に示す通り、従来法のコロナ放電処理では、未処理のものと比較して、ヒートシール強度が大きく低下しているのに対し、本実施形態の紫外線照射処理を行った接着細胞用培養容器では、ヒートシール強度の低下が抑制されていることがわかる。
このように本実施形態の接着細胞用培養容器によれば、ヒートシール強度低下を抑制させることができるため、製袋前に紫外線照射を行っても、接着細胞用培養容器を適切に製造することが可能となっている。
【００２３】
５．接触角
次に、図２を参照して、接触角について説明する。細胞培養容器における培養面の親水性は、培養面の接触角と関連する。本実施形態における接触角は、静止した液体の表面が固体壁に接するところで液面と固体面がなす角であり（図２のθｓ）、静的水接触角を意味している。接触角が大きい場合には表面の疎水性が強く、接触角が小さい場合には表面の親水性が強いという関係がある。
一般に、接着細胞の培養に適する培養面の接触角は、６０°〜８０°程度と言われており（Jurnal  of  Biomedical  Materials  Research,  Vol.28,  783-789(1994)）、接触角がこの範囲内であれば培養面の親水性は高く、接着細胞が培養面に好適に接着することが知られている。
【００２４】
図２には、本実施形態における紫外線照射を行った接着細胞用培養容器と、本実施形態における紫外線照射を行わずに他の点については本実施形態の接着細胞用培養容器と同一条件で製造した培養容器における培養面の接触角が示されており、それぞれ後述する実施例１と比較例１の接触角（それぞれ１０１．９±１．７°、１０２．７±１°）に対応している。
このように、本実施形態における紫外線照射では、培養面の接触角はほとんど変化しておらず、培養面の親水化が行われていないことがわかる。
【００２５】
このため、本実施形態の接着細胞用培養容器は、紫外線照射を行っているにも拘わらず、ヒートシール強度の低下が抑制されたものとなっている。
また、このように培養面が親水化されていなければ、従来は、接着細胞が培養面に十分に接着できなかったが、本実施形態の接着細胞用培養容器は、培養面を親水化させることなく、接着細胞の培養面への接着率を向上させることが可能となっている。
【００２６】
また、本実施形態の接着細胞用培養容器の接触角は、９５°以上であることが好ましい。接触角が９５°より小さくなると、培養面の親水性が高くなり、ヒートシール強度が大きく低下してしまうためである。
このように、本実施形態における紫外線照射では、接着細胞用培養容器の内面の一部又は全部の領域における接触角が９５°以上となり、ヒートシール強度の低下を抑制することが可能となっている。
【００２７】
６．ヒステリシス
本実施形態における紫外線照射によれば、細胞培養容器を構成するフィルムのヒステリシスを増大させることができる。ここでいうヒステリシスは、接触角ヒステリシスであり、水滴が培養面を滑落するときの前進接触角（θa）と、後退接触角（θr）との差（滑落時ヒステリシス（θa−θr））を示している。すなわち、水平に支持した表面に水滴を摘下し、表面を徐々に傾け、液滴が転落を開始したときの前進接触角と後退接触角にもとづき算出される。このヒステリシスは、表面の動的な濡れ性を示す指標として用いられている。
【００２８】
図３は、本実施形態における紫外線照射を行った接着細胞用培養容器と、本実施形態における紫外線照射を行わずに他の点については本実施形態の接着細胞用培養容器と同一条件で製造した培養容器のヒステリシスを示しており、それぞれ後述する実施例１と比較例１のヒステリシス（それぞれ２７．８°、１６．１°）に対応している。
このように、本実施形態における紫外線照射によれば、培養面のヒステリシスが大きく増大しており、培養面の動的な濡れ性が高くなっていることがわかる。
このため、本実施形態の接着細胞用培養容器は、紫外線照射によって、培養面が親水化されていないにも拘わらず、その動的な濡れ性が高くなっており、その結果、細胞接着率を向上させることが可能となっている。
【００２９】
本実施形態の接着細胞用培養容器におけるヒステリシスは、水滑落時の前進接触角及び後退接触角が、下記式（１）を満たす値を示すものであることが好ましい。
前進接触角−後退接触角＞２５°…（式１）
後述する実施例から明らかなように、ヒステリシスが、２５°以下の場合は、十分な細胞接着率を得ることができないのに対し、ヒステリシスが２５°よりも大きくなると、細胞接着率が顕著に向上するためである。
【００３０】
また、ヒステリシスを２５°より大きくする領域は、接着細胞用培養容器全体であっても、接着細胞用培養容器の内面の一部又は全部であっても良い。接着細胞用培養容器の内面の一部でも、ヒステリシスを２５°よりも大きくすれば、その領域の細胞接着率を向上させることができ、細胞増殖効率が向上するためである。
【００３１】
（接着細胞用培養容器の製造方法）
本実施形態の接着細胞用培養容器の製造方法は、ポリオレフィン系樹脂を材料として、オゾン発生波長を除く紫外線照射を行う点以外については、通常の方法で行うことができ、例えば図４に示すように、以下の工程を含むものとすることができる。
まず、ポリオレフィン系樹脂からなる樹脂ペレットを、押出成形やホットプレスによって製膜し、フィルム（又はシート）を形成する。
【００３２】
この樹脂ペレットの製造にあたっては、ポリオレフィン系樹脂に、フェノール系又はリン系の酸化防止剤を含有させることが好ましい。このようにポリオレフィン系樹脂に酸化防止剤を含有させることで、紫外線照射を行ったときのポリオレフィン系樹脂のヒステリシスを好適に増大させることができるためである。
次に、このフィルムを製袋して、接着細胞用培養容器を製造する。
【００３３】
本実施形態における紫外線照射は、図５（ａ）に示すように、フィルムを製袋して、培養容器を形成した後に行うことができる。すなわち、本実施形態における紫外線照射は、培養面を親水化するものではないため、培養面に直接照射しなくても良く、フィルム又はシートにより形成された閉鎖領域の外側より施すことで、培養面のヒステリシスを増大させることができる。また、このように紫外線照射を閉鎖領域の外側より施すことで、培養面の無菌性を保証しやすくなるという効果を得ることができる。
【００３４】
また、本実施形態における紫外線照射は、図５（ｂ）に示すように、製袋する前のフィルムやシートに対して行うこともできる。さらに、図５（ｃ）に示すように、インフレーションフィルムからフィルムを巻き取る間において紫外線照射を行うこともできる。また、図４に示すように樹脂ペレットに対して紫外線照射を行うこともできる。
すなわち、本実施形態における紫外線照射は、オゾン発生波長を含まないため、照射されたフィルムの表面が親水化されず、フィルムのヒートシール強度が大きく低下することがない。
このため、製袋前にフィルムやシートに紫外線照射を行っても、適切に製袋を行うことができ、従来法のようなヒートシールを行う部分をマスキングするといった煩雑な工程を含めることなく、接着細胞用培養容器を製造することが可能となっている。
【００３５】
（接着メカニズム）
次に、本実施形態の接着細胞用培養容器に接着細胞が接着するメカニズムについて説明する。
接着細胞は、一般に次のようにして培養容器などの基材に接着することが知られている。
まず、培養液に含まれる接着タンパク（例えば、フィブロネクチンやビトロネクチン）が、基材に吸着する。次に、接着細胞の表面にあるインテグリン等が、接着タンパクと相互作用して接着する。これにより、接着細胞は、基材に接着して伸展する。
【００３６】
このように、接着タンパクは、細胞が接着する部位を持つが、基材が疎水性の場合には、この部位が基材表面に相互作用してしまい、細胞との相互作用が阻害されると考えられている。なお、基材の表面が過剰に親水性の場合は、そもそも接着タンパクが基材に吸着できず、接着細胞は接着することができない。
【００３７】
本実施形態における紫外線照射によって、接着細胞用培養容器の培養面の接触角が変化せず、ヒステリシスが高くなる結果、細胞接着率が向上するのは、以下の理由によるものと推定される。
まず、図６に示すように、本実施形態の接着細胞用培養容器を構成するポリオレフィン系樹脂から、紫外線照射によって、樹脂由来ＲＯＯ・が発生する。そして、樹脂由来ＲＯＯ・が、ポリオレフィン系樹脂に含有された酸化防止剤と反応し、この酸化防止剤における自由度の増したエステル結合部分が、材料表面の環境により移動可能となる。
その結果、接着細胞用培養容器に培養液を封入して培養面が水に濡れると、親水基が培養面に露出して水を引きつけることができるようになる。その結果、ヒステリシスが高くなり、細胞接着率が向上するものと考えられる。
一方、本実施形態の接着細胞用培養容器の培養面が空気に触れている場合は、親水基が樹脂中に潜ったままの状態であるため、培養面は疎水性となり、接触角は変化しないと考えられる。
【００３８】
以上説明したように、本実施形態の接着細胞用培養容器、及びその製造方法によれば、ポリオレフィン系樹脂からなる培養容器に対してオゾン発生波長を除く紫外線照射を行うことにより、培養面の接触角とヒステリシスを所定の範囲のものとし、培養面を親水化することなく、細胞接着率を向上させることができる。
このため、優れた細胞接着率を示す接着細胞用培養容器を、必要以上に清浄度の高い製造環境や、マスキングのような複雑な製造工程を要することなく、提供することが可能となっている。
【実施例】
【００３９】
以下、本実施形態の接着細胞用培養容器の性能及び特性を評価するために行った実施例及び比較例について、図７〜図９を参照して説明する。
まず、実施例及び比較例において用いた培養容器に関する、１．製膜、紫外線照射、及びコロナ処理の方法、２．細胞接着性能の評価方法、３．接触角及びヒステリシスの測定方法、及び４．ヒートシール強度の測定方法について、順に説明する。
【００４０】
＜１．製膜、紫外線照射、及びコロナ処理の方法＞
製膜は、ラボプラストミル（東洋精機製作所製）を使用して、押出成形により行った。また、一部の実施例及び比較例においては、ホットプレス（庄司鉄鋼製）を使用して製膜を行った。
【００４１】
紫外線照射には、ＵＶランプ（主波長２５４ｎｍ、オゾン発生波長１８５ｎｍは石英管によってカット，商品名ＴＵＶ１５Ｗ／Ｇ１５Ｔ８，フィリップス社製）を使用した。なお、実施例又は比較例において製袋後に紫外線照射をしたもの及び製袋前に紫外線照射（フィルムに対して直接紫外線照射）をしたものは、積算光量５Ｊ／ｃｍ２で行った。これは、ランプからフィルムを１２ｃｍ離して２時間照射したものである。また、樹脂ペレットに紫外線照射をしたものは、積算光量１０Ｊ／ｃｍ２で行った。これは、ランプ近傍にフィルムを置き２時間照射したものである。積算光量は、紫外線積算光量計ＵＩＴ−１５０（ウシオ電機株式会社製）にて測定した。
【００４２】
コロナ処理には、高周波電源装置ＣＧ−１０２（春日電機株式会社製）を使用した。また、この際、印加電流を３．５Ａ、フィルムと電極間の距離を５ｍｍ、フィルム移動速度を５ｍ／ｍｉｎとして、コロナ放電処理を行った。
【００４３】
＜２．細胞接着性能の評価方法＞
まず、以下のようにして培養する接着細胞を準備した。
使用培地としてＮｕｔｒｉｅｎｔ  ｍｉｘｔｕｒｅ  Ｆ／１２  Ｈａｍ（シグマアルドリッチ社製）にウシ胎児血清（インビトロジェン社製）を１０％添加したものを用い、接着細胞としてＣＨＯ−Ｋ１（チャイニーズハムスター卵巣）細胞株を用いて、細胞培養ディッシュ（φ６ｃｍ，ベクトン・ディッキンソン社製）において培養し、得られた接着細胞を底面より剥離回収して、計数を行った。
【００４４】
次に、ペトリディッシュ（φ６ｃｍ，ベクトン・ディッキンソン社製）に、予め実施例及び比較例における各フィルムを貼付した。このとき、製袋後に紫外線照射を行ったフィルムも切り出して貼付した。
そして、それぞれのフィルム上に、新鮮な培地１５０μｌと細胞培養ディッシュ底面より剥離回収された細胞懸濁液１５０μｌ（液の総量：３００μｌ）を混合しスポット状に播種した。このとき、播種される細胞数は、上記回収される細胞数が実験の度に変わるため、実施例及び比較例毎に異なるが、およそ７．２〜８．９×１０４ｃｅｌｌｓ／ｓｐｏｔであった。また、培養面積は、２ｃｍ２であった。
１日経過後（２４又は２８時間後）、浮遊している細胞数と、接着している細胞数を計数し、以下の式にもとづいて、細胞接着率を算出した。
（接着している細胞数）／（浮遊している細胞数＋接着している細胞数）＝細胞接着率
【００４５】
＜３．接触角及びヒステリシスの測定方法＞
接触角及びヒステリシスの測定には、固液界面解析システムＤｒｏｐＭａｓｔｅｒ  ７００（協和界面科学株式会社製）を使用した。
図７に示すように、接触角（θｓ）は、フィルム上に純水３μｌを滴下して測定した。また、滑落時ヒステリシス（θａ−θｒ）は、フィルム上に純水３０μｌを滴下し、１秒毎に１°ずつ測定台を傾け、滑落時の前進接触角（θａ）と後退接触角（θｒ）を接線法により算出して得た。
【００４６】
＜４．ヒートシール強度の測定方法＞
ヒートシール強度の測定には、ヒートシール試験装置（テスター産業株式会社製）を使用した。シール条件は、シール幅を１０ｍｍ、上側シールバーのみ１４０℃に加熱、圧力を３ｋｇｆ／ｃｍ２、シール時間を２秒間とした。
引っ張り試験には、精密万能試験機オートグラフＡＧ−ＩＳ（島津製作所株式会社製）を使用し、試験片幅を１５ｍｍ、Ｍ．Ｄ．方向に３００ｍｍ／ｍｉｎの速度で引っ張り、最大試験力（Ｎ／１５ｍｍ）によりシール強度を評価した。
【００４７】
次に、図８を参照して、実施例及び比較例について説明する。同図において、ＥＰＰＥは、Ｅａｓｙ  Ｐｒｏｃｅｓｓｉｎｇ  ＰｏｌｙＥｔｈｙｌｅｎｅ（易加工性ポリエチレン）を、ＬＬＤＰＥは、Ｌｉｎｅａｒ  Ｌｏｗ−Ｄｅｎｓｉｔｙ  ＰｏｌｙＥｔｈｙｌｅｎｅ（直鎖状低密度ポリエチレン）を、ＰＰは、Ｐｏｌｙｐｒｏｐｙｌｅｎｅ（ポリプロピレン）を、ＬＤＰＥは、Ｌｏｗ−Ｄｅｎｓｉｔｙ  ＰｏｌｙＥｔｈｙｌｅｎｅ（低密度ポリエチレン）をそれぞれ示している。
【００４８】
また、処理内容の「製袋後ＵＶ」は、フィルムを貼り合わせて、四方をシールした後に、２５４ｎｍ波長のＵＶを照射したことを示している。この紫外線照射においては、積算光量が５Ｊ／ｃｍ２となるように照射を行った。
また、処理内容の「直接ＵＶ」は、フィルムを露出した状態で２５４ｎｍ波長のＵＶを照射したことを示している。この紫外線照射においては、積算光量が５Ｊ／ｃｍ２となるように照射を行った。
【００４９】
また、処理内容の「ｐｒｅＵＶ」は、樹脂ペレットに２５４ｎｍ波長のＵＶを照射したことを示している。この紫外線照射においては、積算光量が１０Ｊ／ｃｍ２となるように照射を行った。
また、処理内容の「コロナ処理」は、高周波電源装置ＣＧ−１０２（春日電機株式会社製）を使用して、印加電流を３．５Ａ、フィルムと電極間の距離を５ｍｍ、フィルム移動速度を５ｍ／ｍｉｎとして、コロナ放電処理を行ったことを示している。
【００５０】
（実施例１）
細胞培養容器の内層として、予め酸化防止剤を含有しているエクセレンＦＸ  ＣＸ３００７（ＥＰＰＥ、住友化学株式会社製）を用い、押出成形によりフィルムを製膜した。なお、外層には、エクセレンＧＭＨ  ＣＢ２００１（ＥＰＰＥ、住友化学株式会社製）を使用し、二層からなるフィルムを製膜した。
【００５１】
次に、このフィルムを袋状に貼り合わせて、四方をシールし、２５４ｎｍ波長の紫外線照射を照射した。
得られた培養容器に、上記のように準備した接着細胞ＣＨＯ−Ｋ１（チャイニーズハムスター卵巣）細胞株を播種して培養を行った。初期播種細胞数は、７．８×１０４ｃｅｌｌｓ／ｓｐｏｔ、培養面積は、２ｃｍ２であった。
【００５２】
２８時間経過後、浮遊している細胞数と、接着している細胞数を計数し、細胞接着率を算出した。その結果、細胞接着率は、８０．８％であった。
また、この培養容器の培養面の接触角、ヒステリシス、及びヒートシール強度を測定した。その結果、接触角は１０１．９°、ヒステリシスは２７．８°、ヒートシール強度は１５．８（Ｎ／１５ｍｍ）であった。
【００５３】
（実施例２）
細胞培養容器の内層として、予め酸化防止剤を含有しているエクセレンＦＸ  ＣＸ３５０２（ＥＰＰＥ、住友化学株式会社製）を用いて、押出成形によりフィルムを製膜した。その他の点は、実施例１と同様にして実験を行った。その結果、細胞接着率は８７．５％、接触角は１０３．８°、ヒステリシスは３５．９°、ヒートシール強度は１８．９（Ｎ／１５ｍｍ）であった。
【００５４】
（実施例３）
細胞培養容器の内層として、予め酸化防止剤を含有しているエクセレンＧＭＨ  ＣＢ２００１（ＥＰＰＥ、住友化学株式会社製）を用いて、押出成形によりフィルムを製膜した。なお、外層には、カーネル  ＫＳ２４０Ｔ（ＬＬＤＰＥ、日本ポリエチレン株式会社製）を使用し、二層からなるフィルムを製膜した。その他の点は、実施例１と同様にして実験を行った。なお、ヒートシール強度の測定は行っていない。その結果、細胞接着率は８６．１％、接触角は１００．０°、ヒステリシスは２６．５°であった。
【００５５】
（実施例４）
細胞培養容器の内層として、予め酸化防止剤を含有しているカーネル  ＫＳ２４０Ｔ（ＬＬＤＰＥ、日本ポリエチレン株式会社製）を用いて、押出成形によりフィルムを製膜した。その他の点は、実施例１と同様にして実験を行った。なお、ヒートシール強度の測定は行っていない。その結果、細胞接着率は８２．０％、接触角は１０５．７°、ヒステリシスは３５．０°であった。
【００５６】
（実施例５）
細胞培養容器の内層として、予め酸化防止剤を含有しているカーネル  ＫＳ３４０Ｔ（ＬＬＤＰＥ、日本ポリエチレン株式会社製）を用いて、押出成形によりフィルムを製膜した。その他の点は、実施例１と同様にして実験を行った。その結果、細胞接着率は８７．１％、接触角は１０４．３°、ヒステリシスは４０．９°、ヒートシール強度は１７．３（Ｎ／１５ｍｍ）であった。
【００５７】
（実施例６）
単層からなる細胞培養容器の層として、予め酸化防止剤を含有しているカーネル  ＫＦ２８３（ＬＬＤＰＥ、日本ポリエチレン株式会社製）を用いて、押出成形によりフィルムを製膜した。さらに、初期播種細胞数を、８．９×１０４ｃｅｌｌｓ／ｓｐｏｔとした点は、実施例１と同様にして実験を行った。なお、ヒートシール強度の測定は行っていない。その結果、細胞接着率は８１．０％、接触角は９５．６°、ヒステリシスは３０．０°であった。
【００５８】
（実施例７）
単層からなる細胞培養容器の層として、予め酸化防止剤を含有しているノバテックＰＰ  ＭＧ３Ｆ（ＰＰ、日本ポリプロ株式会社製）を用いて、ホットプレスによりフィルムを製膜した。
次に、このフィルムを露出した状態で２５４ｎｍ波長の紫外線照射を照射した。
得られた培養容器に、上記のように準備した接着細胞ＣＨＯ−Ｋ１（チャイニーズハムスター卵巣）細胞株を播種して培養を行った。初期播種細胞数は、７．２×１０４ｃｅｌｌｓ／ｓｐｏｔ、培養面積は、２ｃｍ２であった。
【００５９】
２４時間経過後、浮遊している細胞数と、接着している細胞数を計数し、細胞接着率を算出した。その結果、細胞接着率は、８２．７％であった。
また、この培養容器の培養面の接触角、及びヒステリシスを測定した。その結果、接触角は９７．３°、ヒステリシスは２５．９°であった。
【００６０】
（実施例８）
単層からなる細胞培養容器の層として、予め酸化防止剤を含有しているエクセレンＦＸ  ＣＸ３００７（ＥＰＰＥ、住友化学株式会社製）を用い、その樹脂ペレットに２５４ｎｍ波長の紫外線照射を照射した。その後、ホットプレスによりフィルムを製膜し、培養容器を製造した。
得られた培養容器を用いて、実施例７と同様に細胞培養を行い、細胞接着率を算出した。その結果、細胞接着率は、９１．９％であった。
また、この培養容器の培養面の接触角、及びヒステリシスを測定した。その結果、接触角は１０２．２°、ヒステリシスは２９．２°であった。
【００６１】
（比較例１）
細胞培養容器の内層として、実施例１と同じ樹脂を使用し、紫外線照射を行わなかったことを除き、その他の点は、実施例１と同様にして実験を行った。その結果、細胞接着率は３．２％、接触角は１０２．７°、ヒステリシスは１６．１°、ヒートシール強度は１８．５（Ｎ／１５ｍｍ）であった。
【００６２】
（比較例２）
細胞培養容器の内層として、実施例２と同じ樹脂を使用し、紫外線照射を行わなかったことを除き、その他の点は、実施例２と同様にして実験を行った。その結果、細胞接着率は１．９％、接触角は１０３．２°、ヒステリシスは１７．０°、ヒートシール強度は２０．５（Ｎ／１５ｍｍ）であった。
【００６３】
（比較例３）
細胞培養容器の内層として、実施例３と同じ樹脂を使用し、紫外線照射を行わなかったことを除き、その他の点は、実施例３同様にして実験を行った。その結果、細胞接着率は２０．７％、接触角は１００．１°、ヒステリシスは１７．８°であった。
【００６４】
（比較例４）
細胞培養容器の内層として、酸化防止剤を含有しないエクセレンＧＭＨ  ＣＢ５００２（ＥＰＰＥ、住友化学株式会社製）を用いて、押出成形によりフィルムを製膜した。なお、外層には、カーネル  ＫＭ２６２（ＬＬＤＰＥ、日本ポリエチレン株式会社製）を使用し、二層からなるフィルムを製膜した。
そして、紫外線照射を行わなかったことを除き、その他の点は、実施例３と同様にして実験を行った。その結果、細胞接着率は１８．６％、接触角は１０１．０°、ヒステリシスは１５．６°であった。
【００６５】
（比較例５）
細胞培養容器の内層として、比較例４と同じ樹脂を使用して、押出成形によりフィルムを製膜した。なお、外層にも比較例４と同じ樹脂を使用して、二層からなるフィルムを製膜した。
次に、このフィルムを袋状に貼り合わせて、四方をシールし、２５４ｎｍ波長の紫外線照射を照射した。このように紫外線照射を行ったことを除き、その他の点は、比較例４と同様にして実験を行った。その結果、細胞接着率は１２．５％、接触角は１００．４°、ヒステリシスは１７．１°であった。
【００６６】
（比較例６）
細胞培養容器の内層として、実施例４と同じ樹脂を使用し、紫外線照射を行わなかったことを除き、その他の点は、実施例４と同様にして実験を行った。その結果、細胞接着率は１３．５％、接触角は１０６．０°、ヒステリシスは２１．９°であった。
【００６７】
（比較例７）
細胞培養容器の内層として、実施例５と同じ樹脂を使用し、紫外線照射を行わなかったことを除き、その他の点は、実施例５と同様にして実験を行った。その結果、細胞接着率は１７．６％、接触角は１０３．６°、ヒステリシスは２５．０°、ヒートシール強度は１７．５（Ｎ／１５ｍｍ）であった。
【００６８】
（比較例８）
単層からなる細胞培養容器の層として、実施例６と同じ樹脂を使用し、紫外線照射を行わなかったことを除き、その他の点は、実施例６と同様にして実験を行った。その結果、細胞接着率は３９．０％、接触角は９６．８°、ヒステリシスは１５．０°であった。
【００６９】
（比較例９）
細胞培養容器の内層として、酸化防止剤を含有しないカーネル  ＫＭ２６２（ＬＬＤＰＥ、日本ポリエチレン株式会社製）を用いて、押出成形によりフィルムを製膜した。なお、外層には、エクセレンＧＭＨ  ＣＢ５００２（ＥＰＰＥ、住友化学株式会社製）を使用し、二層からなるフィルムを製膜した。
そして、紫外線照射を行わなかったことを除き、その他の点は、実施例３と同様にして実験を行った。その結果、細胞接着率は１６．０％、接触角は１００．９°、ヒステリシスは１５．６°であった。
【００７０】
（比較例１０）
細胞培養容器の内層として、比較例９と同じ樹脂を使用して、押出成形によりフィルムを製膜した。なお、外層にも比較例９と同じ樹脂を使用して、二層からなるフィルムを製膜した。
次に、このフィルムを袋状に貼り合わせて、四方をシールし、２５４ｎｍ波長の紫外線照射を照射した。このように紫外線照射を行ったことを除き、その他の点は、比較例９と同様にして実験を行った。その結果、細胞接着率は１７．３％、接触角は１００．８°、ヒステリシスは１６．２°であった。
【００７１】
（比較例１１）
単層からなる細胞培養容器の層として、酸化防止剤を含有しないＵＢＥポリエチレン  Ｌ７１９（ＬＤＰＥ、宇部丸善ポリエチレン株式会社製）を用いて、押出成形によりフィルムを製膜した。
そして、紫外線照射を行わなかったことを除き、その他の点は、実施例３と同様にして実験を行った。その結果、細胞接着率は５３．０％、接触角は１０２．４°、ヒステリシスは１５．０°であった。
【００７２】
（比較例１２）
単層からなる細胞培養容器の層として、比較例１１と同じ樹脂を使用して、押出成形によりフィルムを製膜した。
次に、このフィルムを袋状に貼り合わせて、四方をシールし、２５４ｎｍ波長の紫外線照射を照射した。このように紫外線照射を行ったことを除き、その他の点は、比較例１１と同様にして実験を行った。その結果、細胞接着率は４７．９％、接触角は１０２．３°、ヒステリシスは１７．８°であった。
【００７３】
（比較例１３）
単層からなる細胞培養容器の層として、実施例７と同じ樹脂を使用し、紫外線照射を行わなかったことを除き、その他の点は、実施例７と同様にして実験を行った。その結果、細胞接着率は２１．１％、接触角は９９．５°、ヒステリシスは１６．１°であった。
【００７４】
（比較例１４）
細胞培養容器の内層として、実施例１と同じ樹脂を使用し、押出成形によりフィルムを製膜した。なお、外層にも実施例１と同じ樹脂を使用して、二層からなるフィルムを製膜した。
このフィルムを露出した状態でコロナ放電処理を行い、その接触角とヒートシール強度を測定した。その結果、接触角は８７．６°、ヒートシール強度は１１．３（Ｎ／１５ｍｍ）であった。
【００７５】
（比較例１５）
細胞培養容器の内層として、実施例２と同じ樹脂を使用し、押出成形によりフィルムを製膜した。なお、外層にも実施例２と同じ樹脂を使用して、二層からなるフィルムを製膜した。
このフィルムを露出した状態でコロナ放電処理を行い、その接触角とヒートシール強度を測定した。その結果、接触角は９１．５°、ヒートシール強度は１０．６（Ｎ／１５ｍｍ）であった。
【００７６】
（比較例１６）
細胞培養容器の内層として、実施例５と同じ樹脂を使用し、押出成形によりフィルムを製膜した。なお、外層にも実施例５と同じ樹脂を使用して、二層からなるフィルムを製膜した。
このフィルムを露出した状態でコロナ放電処理を行い、その接触角とヒートシール強度を測定した。その結果、接触角は８５．８°、ヒートシール強度は９．２（Ｎ／１５ｍｍ）であった。
【００７７】
以上の実施例及び比較例における細胞接着率とヒステリシスの関係を、図９に示す。
同図において、塗りつぶし●は、実施例で得られた培養容器の結果を示しており、酸化防止剤を含む樹脂を使用して、２５４ｎｍ波長の紫外線を照射したものである。中抜き○は、比較例で得られた培養容器の結果を示しており、酸化防止剤を含む樹脂を使用して、紫外線の照射を行わなかったものである。塗りつぶし■は、比較例で得られた培養容器の結果を示しており、酸化防止剤を含まない樹脂を使用して、２５４ｎｍ波長の紫外線を照射したものである。中抜き□は、比較例で得られた培養容器の結果を示しており、酸化防止剤を含まない樹脂を使用して、紫外線の照射を行わなかったものである。
【００７８】
これらの培養容器の内面の接触角は、いずれも９５°以上であり、親水化はされていなかった（図８の実施例１−８，比較例１−１３参照）。
一方、ヒステリシスが２５°を超えたところで、急激に細胞接着率が増大している。
このように、上記実施例及び比較例の結果から、接着細胞用培養容器の製造において、酸化防止剤を含有するポリエチレン又はポリプロピレンなどのポリオレフィン系樹脂を用い、オゾン発生波長を除く紫外線の照射を行うことが好ましいことがわかる。
これにより、接触角が９５°以上で、かつヒステリシスが２５°より大きい培養面を備えた培養容器を製造することができる。そして、この培養容器を用いて接着細胞用を培養することで、高い細胞接着率を得ることが可能である。
【００７９】
本発明は、以上の実施形態や実施例に限定されるものではなく、本発明の範囲内において、種々の変更実施が可能であることは言うまでもない。
例えば、上記実施例では接着細胞としてＣＨＯ−Ｋ１細胞株を用いているが、これに限定されるものではなく、接着細胞であればその他の細胞を用いることができる。また、培養液の種類や製膜、製袋方法などについても適宜変更することが可能である。また、上記実施形態や実施例では紫外線源としてオゾン発生波長を除いた低圧水銀ランプを使用しているが、接触角が９５°以上で、かつヒステリシスが２５°より大きい培養面が形成されるものであればこれに限定されるものではなく、例えば２５４ｎｍ波長のＵＶを照射できる高圧水銀ランプ等を使用することも可能である。
【産業上の利用可能性】
【００８０】
本発明は、細胞培養容器を用いて、接着細胞を大量培養する場合に好適に利用することが可能である。
【図１】
0005776162.tif 000002
【図２】
0005776162.tif 000003
【図３】
0005776162.tif 000004
【図４】
0005776162.tif 000005
【図５】
0005776162.tif 000006
【図６】
0005776162.tif 000007
【図７】
0005776162.tif 000008
【図８】
0005776162.tif 000009
【図９】
0005776162.tif 000010